(57)【特許請求の範囲】
【請求項１】
ビスマス化合物（Ａ）を含有する電着塗料組成物用触媒であって、
前記ビスマス化合物は、下記化学式（２）又は下記化学式（３）で表される少なくとも一種のビスマス化合物である、電着塗料組成物用触媒。
化学式（２）：
【化２】
0006019223.tif 000017
（式中、Ｒ１は、互いに同一又は異なって、炭化水素基を表し、かつ、２つのＲ１の炭素数合計は４以上である。Ｒ２は、水素原子、アルキル基、アシル基、−Ｂｉ−（Ｏ−Ｒ２)２の何れかであるか、又は２つのＲ２がＢｉ原子で置換されて２つの酸素原子を連結する。aは１又は２を表す。）
化学式（３）：
【化３】
0006019223.tif 000018
（式中、Ｒ１は、互いに同一又は異なって、炭化水素基を表し、かつ、２つのＲ１の炭素数合計は４以上である。Ｒ２は、水素原子、アルキル基、アシル基、−Ｂｉ−（Ｏ−Ｒ２)２の何れかであるか、又は２つのＲ２がＢｉ原子で置換されて２つの酸素原子を連結する。ｂとｃは、１以上の整数を表す。添字ｂが付された基と、添字ｃが付された基の並び順は任意である。）
【請求項２】
請求項１に記載の電着塗料組成物用触媒と基体樹脂（Ｂ）とを含有する電着塗料組成物。
【請求項３】
前記基体樹脂（Ｂ）がブロックイソシアネート基を含有するか、前記電着塗料組成物がブロックポリイソシアネート化合物からなる硬化剤（Ｃ）を含有する、請求項２に記載の電着塗料組成物。
【発明の詳細な説明】
【技術分野】
【０００１】
本発明は、有機錫化合物を含まず、現行と同等の焼き付け条件にて良好な塗膜の硬化性を確保することができる有機錫フリーの電着塗料組成物、及びこの組成物に含有され且つ架橋反応を促進する触媒に関する。
【背景技術】
【０００２】
金属材料を腐蝕から保護しその美感を使用期間中維持するため、その表面には一般に塗装が施される。電着塗装は、自動車、電気器具等、袋部構造を有する部材に対し、エアースプレー塗装や静電スプレー塗装と比較して、付き回り性に優れ、また環境汚染性も少ないことから、プライマー塗装として広く実用化されるに至っている。特にカチオン電着塗装は、連続的に塗装することができるので、自動車車体等の大型で、高い耐食性が要求される被塗物の下塗り塗装方法として汎用されている。【０００３】
カチオン電着塗装は、一般にカチオン性樹脂および硬化剤を含むバインダー成分を、有機酸等の中和剤を含む水性媒体中に分散させてなるカチオン電着塗料組成物中に被塗物を陰極として浸漬させ、電圧を印加することにより行われる。【０００４】
塗装の過程において電極間に電圧を印加すると、電気化学的な反応により陰極（被塗物）表面で電着塗膜が析出する。このように形成された電着塗膜にはカチオン性樹脂とともに硬化剤が含まれるので、電着塗装終了後、当該塗膜を焼き付けることによって、塗膜が硬化し、所望の硬化塗膜が形成される。【０００５】
カチオン電着塗料組成物に使用されるカチオン性樹脂としては、耐食性の観点から、アミン変性エポキシ樹脂が使用され、硬化剤として、ポリイソシアネートをアルコール等のブロック剤でブロックしたブロックポリイソシアネート等が使用されてきた。【０００６】
さらに、塗膜の諸性能の目安である硬化性を向上させるために、硬化剤による架橋反応を促進する触媒を添加することが行われ、代表的な触媒として、有機錫化合物が使用されてきた。【０００７】
しかし、有機錫化合物は、塗装ラインの焼き付け炉の脱臭触媒被毒の原因となり得、また、昨今の有機錫化合物に対する環境規制動向から今後の使用が制限される可能性もあるため、有機錫化合物に代わる触媒を使用するカチオン性電着塗料組成物の開発が強く望まれてきた。【０００８】
前記有機錫化合物の代替触媒として、ほう酸亜鉛、４級アンモニウム有機酸塩、亜鉛化合物などを用いたカチオン性電着塗料組成物が提案されている。（特許文献１〜３）しかし、これらの化合物では、触媒としての効果が不十分であり、硬化性、防食性は実用的に満足できるものではない。
また、金属キレート化合物、酸素含有配位子を有する四価の有機チタン・ジルコニウム・ハフニウム錯体、ジルコニウム・チタン等のフルオロ金属イオンを含有するカチオン性電着塗料組成物が提案されている。（特許文献４〜６）しかし、これらの化合物だけでは、塗膜硬化性が不十分なため有機錫化合物を併用する必要があった。
さらに、ビスマスアセチルアセトン錯体も提案されているが（特許文献７）、分散ペースト中での貯蔵安定性が悪いため、一定期間貯蔵すると触媒硬化性能が大幅に低下したり、貯蔵中に増粘ゲル化を起こしたりする問題があった。
このように、有機錫化合物を含まず、現行と同等の焼き付け条件にて良好な塗膜の硬化性を確保することができるカチオン電着塗料組成物はこれまでになかった。
【先行技術文献】
【特許文献】
【０００９】
【特許文献１】特開平７−３３１１３０号公報
【特許文献２】特開平１１−１５２４３２号公報
【特許文献３】特開２０００−３３６２８７号公報
【特許文献４】特開平２−２６５９７４号公報
【特許文献５】特表２０１１−５１３５２５号公報
【特許文献６】特開２００６−２５７２６８号公報
【特許文献７】特開２００２−１２９１００号公報
【発明の概要】
【発明が解決しようとする課題】
【００１０】
本発明は、上記事情に鑑みなされたもので、有機錫化合物を含まず、現行と同等の焼き付け条件にて良好な塗膜の硬化性を確保することができる有機錫フリーのカチオン電着塗料組成物及びこの組成物用触媒を提供することを目的とする。
【課題を解決するための手段】
【００１１】
本発明によれば、ビスマス化合物（Ａ）を含有する電着塗料組成物用触媒であって、
前記ビスマス化合物は、下記化学式（１）で表されるβジケトンから調製した配位子を有する化合物である、電着塗料組成物用触媒が提供される。
化学式（１）：
【化１】
0006019223.tif 000002
（式中、Ｒ１は、互いに同一又は異なって、炭化水素基を表し、かつ、２つのＲ１の炭素数合計は４以上である。）【００１２】
本発明者らは、上記課題を解決すべく、多くの物質について触媒性能を評価したところ、上記ビスマス化合物（Ａ）が非常に優れた特性を有することを見出し、本発明を完成するに至った。【００１３】
本発明者らは表１に示すように、化学式（１）中の２つのＲ１の炭素数の合計が４以上である種々のβジケトンからビスマス化合物（Ａ）を製造して、その触媒活性を調べたところ、優れた結果が得られた。そこで、ビスマス化合物（Ａ）の水系媒体中での安定性を調べるため、触媒ペーストを３５℃３０日間保存し再度電着塗装して触媒活性を確認したところ、表３に示すように、優れた結果が得られることが分かった。【００１４】
従来技術のビスマスアセチルアセトン錯体は、化学式（１）中の２つのＲ１の炭素数の合計が２であるβジケトンであるアセチルアセトンから得られる化合物である。比較例１〜４に示すように、水系媒体中の安定性が悪いためか、触媒ペーストを３５℃３０日間保存した触媒ペーストを使用して電着塗装を実施して触媒活性を調べたところ、良好な結果を示さなかった。【００１５】
また、上記触媒活性が本発明のビスマス化合物（Ａ）に特有の特性であるかどうかを調べるために、酸化ビスマス、水酸化ビスマス、酢酸酸化ビスマスについても３５℃３０日間保存した触媒ペーストを使用して電着塗装を実施して触媒活性を調べたところ、比較例５〜７に示すように良好な結果を示さなかった。【００１６】
以上の結果により、本発明のビスマス化合物（Ａ）が示す優れた触媒活性、水系媒体中の安定性、触媒ペースト中の安定性は、ビスマス化合物（Ａ）に特有のものであることが分かった。
【発明の効果】
【００１７】
本発明によれば、有機錫化合物を使用せずに、これを配合した場合と同等ないしはそれ以上の硬化性、防食性、仕上がり性に優れたカチオン性電着塗料組成物及びこの組成物用触媒を提供することができる。
【発明を実施するための形態】
【００１８】
以下、本発明について詳細を説明する。
本発明の電着塗料組成物は、ビスマス化合物（Ａ）を含有する電着塗料組成物用触媒と、基体樹脂（Ｂ）を含有する。
【００１９】
＜電着塗料組成物用触媒＞
本発明の電着塗料組成物用触媒は、ビスマス化合物（Ａ）を含有する。
【００２０】
<<ビスマス化合物（Ａ）>>
ビスマス化合物（Ａ）は、下記化学式（１）で表されるβジケトンから調製した配位子を有する化合物である。
【００２１】
化学式（１）：
【化１】
0006019223.tif 000003
（式中、Ｒ１は、互いに同一又は異なって、炭化水素基を表し、かつ、Ｒ１の炭素数合計は４以上である。）
【００２２】
Ｒ１で示される炭化水素基としては、例えば、メチル基、エチル基、プロピル基、イソプロピル基、ブチル基、イソブチル基、t-ブチル基、ペンチル基、ヘキシル基、シクロヘキシル基、ヘプチル基、オクチル基、ドデカニル基、オクタデカニル基などの飽和炭化水素基、ビニル基、アリル基、プレニル基、クロチル基、シクロペンタジエニル基、フェニル基、トリル基、キシリル基、置換基を有するアリール基などの不飽和炭化水素基が挙げられる。これらのうち、炭素数１〜１２の炭化水素基が好ましく、メチル基、フェニル基、置換基を有するアリール基が特に好ましい。
また、２つのＲ１の炭素数合計が４以上となるＲ１の組合せとしては、メチル基と炭素数が３以上の炭化水素基の組み合わせ、炭素数が２以上の炭化水素基と炭素数が２以上の炭化水素基の組み合わせが挙げられ、具体的には、例えば、エチル基とエチル基、メチル基とｔ−ブチル基、メチル基とフェニル基、フェニル基とフェニル基、４-ｔ-ブチルフェニル基と４-メトキシフェニル基などが挙げられる。
【００２３】
ビスマス化合物（Ａ）は、好ましくは、下記化学式（４）で表される基を有する少なくとも一種のビスマス化合物である。
化学式（４）：
【化４】
0006019223.tif 000004
（式中、Ｒ１は、化学式（１）と同様である。）
【００２４】
ビスマス化合物（Ａ）は、より好ましくは、下記化学式（５）で表される少なくとも一種のビスマス化合物である。
化学式（５）：
【化５】
0006019223.tif 000005
（式中、Ｘは、−ＯＲ３、又は前記化学式（１）のβジケトンに由来する１，３−ジカルボニレートであり、複数個のＸのうちの少なくとも１つが前記１，３−ジカルボニレートであり、Ｒ３は、水素原子、アルキル基、アシル基、−Ｂｉ−Ｘ２の何れかであるか、又は２つのＲ３がＢｉ原子で置換されて２つの酸素原子を連結する。)
【００２５】
ビスマス化合物（Ａ）は、より好ましくは、下記化学式（２）又は化学式（３）で表される一種のビスマス化合物である。
【００２６】
化学式（２）：
【化２】
0006019223.tif 000006
（式中、Ｒ１は、化学式（１）と同様である。Ｒ２は、水素原子、アルキル基、アシル基、−Ｂｉ−（Ｏ−Ｒ２)２の何れかであるか、又は２つのＲ２がＢｉ原子で置換されて２つの酸素原子を連結する。aは、１、２又は３の整数を表す。）
【００２７】
化学式（３）：
【化３】
0006019223.tif 000007
（式中、Ｒ１は、化学式（１）と同様である。Ｒ２は、化学式（２）と同様である。ｂとｃは、１以上の整数を表す。）
【００２８】
Ｒ２又はＲ３で示されるアルキル基としては、例えば、メチル基、エチル基、ブチル基、オクチル基、２-エチルヘキシル基、オクタデカニル基などが挙げられ、炭素数１〜１８のものが好ましい。
Ｒ２又はＲ３で示されるアシル基としては、例えば、アセチル基、グルコロイル基、プロピオニル基、ラクトイル基、ブチリル基、ベンゾイル基、置換基を有する芳香族アシル基、オクタノイル基、２−エチルヘキサノイル基、ステアロイル基などが挙げられ、炭素数１〜１８のものが好ましい。また、マロニル基、スクシニル基、アジポロイル基等の二塩基酸アシル基として同じＢｉ原子に結合していても良く、異なるＢｉ原子間に結合していても良い。
【００２９】
Ｒ２で示される−Ｂｉ−（Ｏ−Ｒ２)２としては、例えば、ビスマス原子を介して、水酸基、アルコキシ基、アシルオキシ基を有するものが挙げられる。また、２つのＲ２がＢｉ原子で置換されて２つの酸素原子を連結することによって架橋又は環化されてもよい。
【００３０】
ビスマス化合物（Ａ）中のビスマス原子数は、特に限定されないが、例えば１〜１０００であり、１〜２００が好ましく、１〜５０がより好ましい。
【００３１】
前記ビスマス化合物（Ａ）の製造方法は、特に限定されないが、例えば、上記化学式（１）で表されるβジケトンと、ビスマスアルコキシド又は酸化ビスマスとを反応させることによって製造することができる。ビスマス化合物（Ａ）は、具体的には、以下の方法により製造することができる。
【００３２】
例えば、ビスマストリアルコキシドと前記βジケトンをモル比０．１〜１０、好ましくは０．２〜３．３の範囲で反応させる。ビスマストリアルコキシドとしては、例えば、ビスマストリメトキシド、ビスマストリエトキシド、ビスマストリイソプロポキシド、ビスマストリブトキシド等が挙げられる。
反応溶媒は特に制限がないが、例えば、メタノール、エタノール、イソプロパノール、ブタノール等のアルコール系溶媒、ヘキサン、ヘプタン、シクロヘキサン、トルエン、キシレン等の炭化水素系溶媒、ジエチルエーテル、ジブチルエーテル、テトラヒドロフラン等のエーテル系溶媒、アセトン、メチルエチルケトン、メチルイソブチルケトン等のケトン系溶媒、酢酸エチル、酢酸ブチル等のエステル系溶媒、ＤＭＦ等のアミド系溶媒、ＤＭＳＯ等のスルホキシド系溶媒等の単独溶媒、それらの混合溶媒が挙げられる。反応温度は特に制限がないが、通常、０〜２００℃の範囲で反応させる。反応系で生成するアルコールを反応系外に留出させても良い。また、反応液に水やカルボン酸を添加しても良い。このようにして得られた反応液を濃縮してビスマス化合物（Ａ）を得ることができる。必要に応じて、蒸留、昇華、溶媒による洗浄、再沈殿、再結晶等により精製することもできる。ビスマス化合物（Ａ）は、反応条件等によって実質的に単一のビスマス化合物になる場合もあれば、複数のビスマス化合物の混合物になる場合もある。このような混合物から特定の化合物を単離して触媒として用いてもよく、混合物をそのまま触媒として用いてもよい。どちらの場合であっても触媒として機能する。
【００３３】
本発明の電着塗料組成物中におけるビスマス化合物（Ａ）の含有量は、特に制限されないが、通常、電着塗料組成物中の基体樹脂（Ｂ）と硬化剤（Ｃ）の合計固形分１００質量部に対して、０．２〜１０質量部、好ましくは、０．４〜４．０質量部である。添加量が前記範囲外であっても特に塗料性能に大きな問題は生じないが、上記０．２〜１０質量部の範囲内であれば、硬化性、防食性、電着塗料の安定性等の実用的なバランスが良くなる。
【００３４】
本発明における電着塗料組成物には、前記ビスマス化合物（Ａ）及び基体樹脂（Ｂ）のほかに、必要に応じて、硬化剤（Ｃ）、金属化合物（Ｄ）、中和剤（Ｅ）、その他の添加剤等を配合することができる。
【００３５】
<<基体樹脂（Ｂ）>>
基体樹脂（Ｂ）としては、エポキシ系、アクリル系、ポリブタジエン系、アルキド系、ポリエステル系などのいずれの樹脂でもカチオン性基を導入することにより使用することができる。なかでも、カチオン性基を有するエポキシ変性樹脂が好ましい。
【００３６】
上記エポキシ変性樹脂は、出発原料であるエポキシ樹脂が有するエポキシ環を、１級アミン、２級アミン等のアミン類、３級アミンと酸との反応生成物である４級アンモニウム塩、スルフィドと酸との混合物等との反応によって開環して製造される。なお、本明細書における「カチオン性基」とは、そのもの自身がカチオンであるもの及び酸を加えることによってカチオンとなるものを意味する。
【００３７】
上記エポキシ変性樹脂の製造に使用されるポリエポキシド化合物は、エポキシ基を１分子中に少なくとも２個有する化合物であり、一般に少なくとも２００、好ましくは、４００〜４０００、更に好ましくは、８００〜３０００の範囲の数平均分子量を有するものが適しており、特に、ポリフェノール化合物とエピクロロヒドリンとの反応によって得られるものが好ましい。
【００３８】
前記ポリエポキシド化合物の形成のために用い得るポリフェノール化合物としては、例えば、２，２−ビス（４−ヒドロキシフェニル）プロパン、１，１−ビス（４−ヒドロキシフェニル）エタン、１，１−ビス（４−ヒドロキシフェニル）イソブタン、２，２−ビス（４−ヒドロキシ−ｔ−ブチルフェニル）プロパン、４，４−ジヒドロキシベンゾフェノン、ビス（２，４−ジヒドロキシフェニル）メタン、ビス（２−ヒドロキシナフチル）メタン、１，５−ジヒドロキシナフタレン、４，４−ジヒドロキシジフェニルスルホン、フェノールノボラック、クレゾールノボラック等を挙げることができる。
【００３９】
前記ポリエポキシド化合物は、ポリオール、ポリエーテルポリオール、ポリエステルポリオール、ポリアミドアミン、ポリカルボン酸、ポリイソシアネート化合物などと一部反応させたものであっても良い。また、前記ポリエポキシド化合物は、更に、ε―カプロラクトン、アクリルモノマーなどをグラフト重合させたものでも良い。
【００４０】
エポキシ環を開環し、アミノ基を導入する際に使用するアミン類としては、例えば、ブチルアミン、オクチルアミン、モノエタノールアミン、２-(２-アミノエトキシ)エタノール等の１級アミン、ジエチルアミン、ジブチルアミン、メチルブチルアミン、ジエタノールアミン、Ｎ-メチルエタノールアミン等の２級アミン、エチレンジアミン、ジエチレントリアミン、エチルアミノエチルアミン、メチルアミノプロピルアミン、Ｎ，Ｎ−ジメチルアミノプロピルアミン等のポリアミン、アミノエチルエタノールアミンメチルイソブチルケチミン等のケチミンブロック１級アミノ基含有２級アミンも使用することができる。
【００４１】
また、Ｎ，Ｎ−ジメチルエタノールアミン、Ｎ-メチルジエタノールアミン、トリエタノールアミン、トリエチルアミン等の３級アミンと酸の反応生成物である４級アンモニウム塩をエポキシ環の開環に使用することができる。
【００４２】
スルフィドと酸との混合物との反応によってエポキシ環を開環する例として、ジエチルスルフィド、ジプロピルスルフィド、ジブチルスルフィド、ジフェニルスルフィド、エチルフェニルスルフィド、テトラメチレンスルフィド、チオジエタノール、チオジプロパノール、チオジブタノール、１-（２-ヒドロキシエチルチオ）-２-プロパノール、１-（２-ヒドロキシエチルチオ）-２,３-プロパンジオール、１-（２-ヒドロキシエチルチオ）-２-ブタノール等が挙げられる。
【００４３】
前記で使用する酸の例としては、ギ酸、酢酸、プロピオン酸、乳酸、ジメチロールプロピオン酸、スルファミン酸等が挙げられる。
【００４４】
基体樹脂（Ｂ）は、外部架橋型及び内部（又は自己）架橋型のいずれのタイプのものであってもよい。架橋反応は、架橋部と、これと反応する活性水素含有部（例：アミノ基、水酸基）とが必要であるので、架橋部と活性水素含有部の両方が基体樹脂（Ｂ）に含まれている場合には内部架橋型となり、これらのうちの一方のみが基体樹脂（Ｂ）に含まれている場合には外部架橋型となる。
【００４５】
内部架橋型のタイプとしては、例えば、基体樹脂（Ｂ）の分子中に、ブロックイソシアネート基等を導入したものが挙げられる。基体樹脂（Ｂ）中へのブロックイソシアネート基の導入方法は、既知の方法を用いることができ、例えば、部分ブロックしたポリイソシアネート化合物中の遊離のイソシアネート基と基体樹脂中の活性水素含有部とを反応させることによって導入することができる。
【００４６】
<<硬化剤（Ｃ）>>
前記基体樹脂（Ｂ）が外部架橋型の樹脂の場合、併用される硬化剤（Ｃ）としては、架橋部を有する架橋剤(例：ブロックポリイソシアネート化合物)や、活性水素含有部を有する化合物（例：アミノ基、水酸基等を含有する樹脂）が挙げられる。より具体的には、基体樹脂（Ｂ）に活性水素含有部が含まれている場合には、硬化剤として架橋剤を用いることが好ましく、基体樹脂（Ｂ）に架橋部が含まれている場合には、硬化剤として活性水素含有部を有する化合物を用いることが好ましい。
【００４７】
ブロックポリイソシアネート化合物は、各々理論量のポリイソシアネート化合物とイソシアネートブロック剤とを付加反応させて得ることができる。
【００４８】
ポリイソシアネート化合物としては、例えば、トリレンジイソシアネート、キシリレンジイソシアネート、フェニレンジイソシアネート、ビス（イソシアネートメチル）シクロヘキサン、テトラメチレンジイソシアネート、ヘキサメチレンジイソシアネート、メチレンジイソシアネート、イソホロンジイソシアネート、ポリメチレンポリフェニルポリイソシアネートなどの芳香族、又は脂肪族のポリイソシアネート化合物、及びこれらのイソシアネート化合物の過剰量にエチレングリコール、プロピレングリコール、トリメチロールプロパン、ヘキサントリオール、ヒマシ油などの低分子活性水素含有化合物を反応させて得られる末端イソシアネート含有化合物を挙げることができる。
【００４９】
イソシアネートブロック剤としては、ポリイソシアネート化合物のイソシアネート基に付加してブロックするものであり、そして付加によって生成するブロックポリイソシアネート化合物は常温において安定で且つ約１００〜２００℃に加熱した際、ブロック剤を解離して遊離のイソシアネート基を再生しうるものであることが望ましい。
【００５０】
ブロック剤としては、例えば１−クロロ−２−プロパノール、エチレンクロルヒドリン等のハロゲン化炭化水素類、フルフリルアルコール、アルキル基置換フルフリルアルコール等の複素環式アルコール類、フェノール、ｍ−クレゾール、ｐ−ニトロフェノール、ｐ−クロロフェノール、ノニルフェノール等のフェノール類、メチルエチルケトオキシム、メチルイソブチルケトンオキシム、アセトンオキシム、シクロヘキサノンオキシム等のオキシム類、アセチルアセトン、アセト酢酸エチル、マロン酸ジエチル等の活性メチレン化合物類、ε−カプロラクタム等のラクタム類、メタノール、エタノール、ｎ−プロパノール、イソプロパノール、２−エチルヘキサノール等の脂肪族アルコール類、ベンジルアルコール等の芳香族アルコール類、エチレングリコールモノメチルエーテル、エチレングリコールモノエチルエーテル、エチレングリコールモノブチルエーテル、ジエチレングリコールモノメチルエーテル、ジエチレングリコールモノブチルエーテル等のグリコールエーテル類等を挙げることができる。
【００５１】
アルコール類及びグリコールエーテル類のブロック剤解離温度は、オキシム類、活性メチレン化合物類、ラクタム類の解離温度よりも高い。しかし、アルコール類及びグリコールエーテル類は、他のブロック剤と比較して安価のため、自動車車体等の大型で経済性が要求される分野において一般的に使用されている。
【００５２】
前記、基体樹脂（Ｂ）／硬化剤（Ｃ）の固形分質量比は、好ましくは２０／８０〜９０／１０、より好ましくは３０／７０〜８０／２０である。
【００５３】
<<金属化合物（Ｄ）>>
金属化合物（Ｄ）としては、例えば、チタン、亜鉛、鉄、マグネシウム、アルミニウム、カルシウムからなる群から選ばれた少なくとも１種の化合物が挙げられる。
チタン化合物としては、例えば、ＷＯ２０１３／１２５５６２，ＷＯ２０１３／１３７１７４に記載の化合物が挙げられる。チタン化合物は、単独で本発明の電着塗料組成物に添加しても良いし、前記特許記載の方法で、ビスマス化合物（Ａ）とチタン化合物の複合触媒を調製して、該複合触媒から電着塗料組成物を調製しても良い。
亜鉛化合物としては、例えば、酢酸亜鉛、乳酸亜鉛、ジメチロールプロピオン酸亜鉛、安息香酸亜鉛等の無置換及び種々の置換基を有する脂肪族及び芳香族カルボン酸亜鉛、２，４−ペンタンジオン、１−フェニル−１，３−ブタンジオン、１，３−ジフェニル−１，３−プロパンジオン等の１，３−ジカルボニル化合物から調製した配位子を有する亜鉛キレート錯体などが挙げられる。
鉄化合物としては、例えば、トリス（２−エチルヘキサン酸）鉄（III）等のカルボン酸塩、２，４−ペンタンジオン、１−フェニル−１，３−ブタンジオン、１，３−ジフェニル−１，３−プロパンジオン等の１，３−ジカルボニル化合物から調製した配位子を有する鉄キレート錯体などが挙げられる。
マグネシウム化合物としては、例えば、酢酸マグネシウム、乳酸マグネシウム等のカルボン酸塩、２，４−ペンタンジオン、１−フェニル−１，３−ブタンジオン、１，３−ジフェニル−１，３−プロパンジオン等の１，３−ジカルボニル化合物から調製した配位子を有するマグネシウムキレート錯体などが挙げられる。
アルミニウム化合物としては、例えば、ポリリン酸アルミニウム等のリン酸塩、２，４−ペンタンジオン、１−フェニル−１，３−ブタンジオン、１，３−ジフェニル−１，３−プロパンジオン等の１，３−ジカルボニル化合物から調製した配位子を有するアルミニウムキレート錯体などが挙げられる。
カルシウム化合物としては、例えば、酢酸カルシウム等のカルボン酸塩、２，４−ペンタンジオン、１−フェニル−１，３−ブタンジオン、１，３−ジフェニル−１，３−プロパンジオン等の１，３−ジカルボニル化合物から調製した配位子を有するカルシウムキレート錯体などが挙げられる。
本発明の電着塗料組成物中における金属化合物（Ｄ）の含有量は、特に制限されないが、通常、ビスマス化合物（Ａ）１００質量部に対して、５〜３００質量部、好ましくは１０〜１００質量部である。前記範囲にある場合、電着塗料物性の向上の効果が得られる。
【００５４】
<<中和剤（Ｅ）>>
本発明の電着塗料組成物は、前記成分を水分散するための中和剤（Ｅ）をさらに含むことができる。中和剤（Ｅ）としては、例えば、ギ酸、酢酸、プロピオン酸、乳酸などの脂肪族カルボン酸、スルファミン酸等が挙げることができる。この中和剤（Ｅ）の量は、上記基体樹脂（Ｂ）中のアミノ基の量によって異なるものであり、水分散できる量であればよく、電着塗料のｐＨを３．０〜９．０の範囲に保つ量であればよい。本発明では前記基体樹脂（Ｂ）に含まれるアミノ基を中和するのに必要な中和剤（Ｅ）の当量数は、０．２５〜１．５、好ましくは０．５〜１．２５である。前記範囲にある場合、組成物の仕上り性、つきまわり性、低温硬化性などの向上の効果が得られる。
【００５５】
<<その他の添加剤>>
本発明の電着塗料組成物には、さらに必要に応じて、着色顔料、体質顔料、有機溶剤、顔料分散剤、塗面調整剤、界面活性剤、酸化防止剤、紫外線吸収剤などの慣用の塗料添加物を配合することができる。
【００５６】
＜電着塗料組成物の製造方法＞
本発明の電着塗料組成物は、上記成分を一括して混合することにより製造することができるが、以下のような方法でも製造することができる。
例えば、まず、基体樹脂（Ｂ）と硬化剤（Ｃ）を混合し、中和剤（Ｅ）を加える。水単独又は水と親水性有機溶剤の混合物である水性媒体中に、前記基体樹脂（Ｂ）・硬化剤（Ｃ）・中和剤（Ｅ）の混合物を分散させてエマルションを製造する。あるいは、基体樹脂（Ｂ）と硬化剤（Ｃ）を混合し、中和剤（Ｅ）を添加した水溶液又は中和剤（Ｅ）を添加した水と親水性有機溶剤の混合溶液に、前記基体樹脂（Ｂ）・硬化剤（Ｃ）の混合物を分散させてエマルションを製造する。
次いで、予め調製したカチオン性の顔料触媒分散用の基体樹脂（Ｂ）溶液に、上記ビスマス化合物（Ａ）、金属化合物（Ｄ）、その他添加物、顔料、顔料分散剤等を所定量加えて混合した後、必要に応じて、ボールミルやサンドミルなどの通常の分散装置を用いて混合物中の固体が一定の粒径以下になるまで良く分散させて顔料触媒分散ペーストを製造する。
最後に、前記エマルションと所定量の上記顔料触媒分散ペーストを良く混合し電着塗料組成物を製造する。
【００５７】
＜電着塗料組成物の塗装方法＞
本発明の電着塗料組成物は、電着塗装によって所望の基材表面に塗装することができる。
電着塗装は、一般には、固形分濃度が約５〜４０質量％となるように脱イオン水などで希釈し、さらにｐＨを３．０〜９．０の範囲内に調整した本発明の電着塗料組成物からなる電着浴を、通常、浴温１５〜４５℃に調整し、負荷電圧１００〜４００Ｖの条件で行うことができる。
【００５８】
本発明の電着塗料組成物を用いて形成しうる電着塗膜の膜厚は、特に制限されるものではないが、一般的には、硬化塗膜に基づいて５〜４０μｍ、特に１０〜３０μｍの範囲内が好ましい。また、塗膜の焼き付け温度は、被塗物表面で一般に１００〜２００℃の範囲、好ましくは１４０〜１８０℃温度が適しており、焼き付け時間は５〜６０分間、好ましくは１０〜３０分程度、被塗物表面が保持されることが好ましい。
【実施例】
【００５９】
以下、実施例を挙げて本発明をさらに詳細に説明する。本発明はこれによって限定されるものではない。尚、「部」及び「％」は「質量部」及び「質量％」を示す。【００６０】
＜ビスマス化合物（Ａ）の製造＞
製造例１〜１０及び比較製造例１〜２に従って、ビスマス化合物（Ａ）を製造した。これらの製造例及び比較製造例の内容を表１にまとめた。【００６１】
【表１】
0006019223.tif 000008
【００６２】
<<製造例１>>
窒素雰囲気下、攪拌装置、温度計、冷却器を備えた１０Ｌ４つ口丸底フラスコに、塩化ビスマス（和光純薬工業社製）：５００ｇ（１．５８ｍｏｌ）、エタノール：３６５ｇ、トルエン：２１７５ｇを加え攪拌し、加熱昇温して３０分間還流させた。２０％ナトリウムエトキシドエタノール溶液（和光純薬工業社製）：１６２０ｇ（４．７６ｍｏｌ）を加熱還流下４時間かけて滴下し、その後３時間加熱還流した。その後、攪拌しながら２０℃まで冷却し、不溶物を窒素雰囲気下、吸引濾過し、ビスマストリエトキシド溶液：４３４０ｇを得た。ＥＤＴＡ滴定によるＢｉ濃度：０．３３６ｍｍｏｌ/ｇ、Ｂｉ基準収率９２．３％【００６３】
窒素雰囲気下、攪拌装置、温度計、冷却器を備えた１Ｌ４つ口丸底フラスコに、上記ビスマストリエトキシド溶液：３００ｇ（０．１０ｍｏｌ）を仕込み、化学式（６）で表される３，５−ヘプタジオン：１３．２ｇ（０．１０ｍｏｌ）を内温２０〜３０℃の範囲で１５分間かけて滴下し、同温度範囲でそのまま１時間攪拌した。イオン交換水：５．４ｇ（０．３０ｍｏｌ）を内温２０〜３０℃の範囲で５分間かけて滴下し、同温度範囲でそのまま１時間攪拌した。反応液を１Ｌナスフラスコに移し、５０℃の湯浴で加熱しながら減圧濃縮して濃縮液６２ｇを得た。濃縮液の入ったフラスコにヘプタン：４０ｇを攪拌しながら１０分間かけて滴下し、そのまま１０分間攪拌した。得られたスラリー溶液を吸引濾過し、淡黄色湿固体を得、６０℃の湯浴で加熱しながら減圧乾燥（減圧度１０〜２０ｍｍＨｇ）４時間し、乾燥した淡黄色固体１８．２ｇを得た。得られた淡黄色固体ビスマス化合物（Ａ）のＥＤＴＡ滴定によるＢｉ含量分析値は６５．２％であった。
【化６】
0006019223.tif 000009
【００６４】
<<製造例２>>
窒素雰囲気下、攪拌装置、温度計、冷却器を備えた１Ｌ４つ口丸底フラスコに、製造例１で合成したビスマストリエトキシド溶液３００ｇ（０．１０ｍｏｌ）を仕込み、化学式（７）で表される５２，５２−ジメチル−２３，４５−ヘキサジオン１４．２ｇ（０．１０ｍｏｌ）を内温２０〜３０℃の範囲で１５分間かけて滴下し、同温度範囲でそのまま１時間攪拌した。イオン交換水５．４ｇ（０．３０ｍｏｌ）を内温２０〜３０℃の範囲で５分間かけて滴下し、同温度範囲でそのまま１時間攪拌した。反応液を１Ｌナスフラスコに移し、５０℃の湯浴で加熱しながら減圧濃縮して濃縮液６８ｇを得た。濃縮液の入ったフラスコにヘプタン：２０ｇを攪拌しながら１０分間かけて滴下し、そのまま１０分間攪拌した。得られたスラリー溶液を吸引濾過し、淡黄色湿固体を得、６０℃の湯浴で加熱しながら減圧乾燥（減圧度１０〜２０ｍｍＨｇ）４時間し、乾燥した淡黄色固体１１．８ｇを得た。得られた淡黄色固体ビスマス化合物（Ａ）のＥＤＴＡ滴定によるＢｉ含量分析値は６４．０％であった。
【化７】
0006019223.tif 000010
【００６５】
<<製造例３>>
窒素雰囲気下、攪拌装置、温度計、冷却器を備えた１Ｌ４つ口丸底フラスコに、製造例１で合成したビスマストリエトキシド溶液：３００ｇ（０．１０ｍｏｌ）を仕込み、化学式（８）で表される１−フェニル−１，３−ブタンジオン：１９．４ｇ（０．１２ｍｏｌ）をトルエン：５０ｇに溶解した溶液を内温２０〜３０℃の範囲で３０分間かけて滴下し、同温度範囲でそのまま２時間攪拌した。イオン交換水：３．６ｇ（０．２０ｍｏｌ）を内温２０〜３０℃の範囲で５分間かけて滴下し、同温度範囲でそのまま１時間攪拌した。反応液を１Ｌナスフラスコに移し、５０℃の湯浴で加熱しながら減圧濃縮して濃縮液５７ｇを得た。攪拌装置、温度計、冷却器を備えた３Ｌ４つ口丸底フラスコにヘプタン：７００ｇを仕込み、攪拌しながら上記濃縮液を内温２０〜３０℃の範囲で３０分間かけて滴下し、トルエン：１０ｇで洗いこんだ。同温度範囲でそのまま１時間攪拌した。得られたスラリー溶液を吸引濾過し、淡黄色湿固体を得、６０℃の湯浴で加熱しながら減圧乾燥（減圧度１０〜２０ｍｍＨｇ）４時間し、乾燥した淡黄色固体３６．０ｇを得た。得られた淡黄色固体ビスマス化合物（Ａ）のＥＤＴＡ滴定によるＢｉ含量分析値は５６．３％であった。
【化８】
0006019223.tif 000011
【００６６】
<<製造例４〜５>>
１−フェニル−１，３−ブタンジオン及び水の仕込み量を変更し、製造例３と同様の方法でビスマス化合物（Ａ）を得た。結果を表１に示す。【００６７】
<<製造例６>>
窒素雰囲気下、攪拌装置、温度計、蒸留ヘッド、冷却器を備えた１Ｌ４つ口丸底フラスコに、製造例１で合成したビスマストリエトキシド溶液：１５０ｇ（０．０５０ｍｏｌ）を仕込み、化学式（９）で表される１，３−ジフェニル−１，３−プロパンジオン：３３．７ｇ（０．１５ｍｏｌ）をトルエン：１８０ｇに溶解した溶液を内温２０〜３０℃の範囲で３０分間かけて滴下し、同温度範囲でそのまま１時間攪拌した。攪拌しながら油浴で加熱して液内温が１００℃になるまで溶媒を常圧で留去した。濃縮液を５００ｍＬナスフラスコに移し、６０℃湯浴で加熱しながら減圧濃縮して濃縮液５１ｇを得、ヘプタン：５０ｇを添加し黄色固体を析出させ、６０℃の湯浴で加熱しながら減圧濃縮乾固（減圧度１０〜２０ｍｍＨｇ）６時間し、乾燥した黄色固体４３．７ｇを得た。得られた黄色固体ビスマス化合物（Ａ）のＥＤＴＡ滴定によるＢｉ含量分析値は２３．８％であった。
【化９】
0006019223.tif 000012
【００６８】
<<製造例７>>
窒素雰囲気下、攪拌装置、温度計、蒸留ヘッド、冷却器を備えた１Ｌ４つ口丸底フラスコに、製造例１で合成したビスマストリエトキシド溶液：３００ｇ（０．１０ｍｏｌ）を仕込み、１，３−ジフェニル−１，３−プロパンジオン：１８．０ｇ（０．０８０ｍｏｌ）をトルエン：１００ｇに溶解した溶液を内温２０〜３０℃の範囲で３０分間かけて滴下し、同温度範囲でそのまま１時間攪拌した。攪拌しながら油浴で加熱して液内温が１００℃になるまで溶媒を常圧で留去した。攪拌しながら液内温を２０℃まで冷却し、イオン交換水：４．５ｇ（０．２５ｍｏｌ）を内温２０〜３０℃の範囲で５分間かけて滴下し、同温度範囲でそのまま１時間攪拌した。反応液を５００ｍＬナスフラスコに移し、６０℃の湯浴で加熱しながら減圧濃縮して濃縮液６０ｇを得た。攪拌装置、温度計、冷却器を備えた３Ｌ４つ口丸底フラスコにヘプタン：７００ｇを仕込み、攪拌しながら上記濃縮液を内温２０〜３０℃の範囲で３０分間かけて滴下し、トルエン：１０ｇで洗いこんだ。同温度範囲でそのまま１時間攪拌した。得られたスラリー溶液を吸引濾過し、淡黄色湿固体を得、６０℃の湯浴で加熱しながら減圧乾燥（減圧度１０〜２０ｍｍＨｇ）４時間し、乾燥した淡黄色固体３７．３ｇを得た。得られた黄色固体ビスマス化合物（Ａ）のＥＤＴＡ滴定によるＢｉ含量分析値は５２．５％であった。【００６９】
<<製造例８>>
１，３−ジフェニル−１，３−プロパンジオン及び水の仕込み量、反応時間を変更し、製造例７と同様の方法でビスマス化合物（Ａ）を得た。結果を表１に示す。【００７０】
<<製造例９>>
攪拌装置、温度計、冷却器を備えた３００ｍＬ４つ口丸底フラスコに、酸化ビスマスＢｉ２Ｏ３：１１．７ｇ（０．０２５ｍｏｌ）、１，３−ジフェニル−１，３−プロパンジオン：３３．６ｇ（０．１５ｍｏｌ）、イオン交換水：５０ｇを仕込み攪拌した。攪拌しながら１００℃まで昇温し同温度で５時間反応した。２５℃まで冷却しトルエン：４０ｇを添加しスラリーを吸引濾過し黄色湿固体を得た。固体を３００ｍＬナスフラスコに移しヘプタン：１００ｇを添加し１５分間攪拌しスラリーを吸引濾過し黄色湿固体を得、６０℃の湯浴で加熱しながら減圧乾燥（減圧度１０〜２０ｍｍＨｇ）４時間し、乾燥した淡黄色固体１３．８ｇを得た。得られた黄色固体ビスマス化合物（Ａ）のＥＤＴＡ滴定によるＢｉ含量分析値は７３．５％であった。【００７１】
<<製造例１０>>
窒素雰囲気下、攪拌装置、温度計、蒸留ヘッド、冷却器を備えた５００ｍＬ４つ口丸底フラスコに、製造例１で合成したビスマストリエトキシド溶液：１５０ｇ（０．０５０ｍｏｌ）を仕込み、化学式（１０）で表される１-（４-ｔ-ブチルフェニル）-３-（４-メトキシフェニル）−１，３−プロパンジオン：１５．５ｇ（０．０５０ｍｏｌ）をトルエン：９０ｇに溶解した溶液を内温２０〜３０℃の範囲で３０分間かけて滴下し、同温度範囲でそのまま１時間攪拌した。攪拌しながら油浴で加熱して液内温が１００℃になるまで溶媒を常圧で留去した。攪拌しながら液内温を２０℃まで冷却し、イオン交換水：２．０ｇ（０．１１ｍｏｌ）を内温２０〜３０℃の範囲で１分間かけて滴下し、同温度範囲でそのまま３時間攪拌した。反応液を５００ｍＬナスフラスコに移し、６０℃の湯浴で加熱しながら減圧濃縮乾固（減圧度１０〜２０ｍｍＨｇ）８時間し、乾燥した黄色固体２６．５ｇを得た。得られた黄色固体ビスマス化合物（Ａ）のＥＤＴＡ滴定によるＢｉ含量分析値は４０．１％であった。
【化１０】
0006019223.tif 000013
【００７２】
<<比較製造例１：Bi(acac)3、トリス（２，４−ペンタジオナト）ビスマス（III）>>
窒素雰囲気下、攪拌装置、温度計、冷却器を備えた５００ｍＬ４つ口丸底フラスコに、製造例１で合成したビスマストリエトキシド溶液：１５０ｇ（０．０５０ｍｏｌ）を仕込み、化学式（１１）で表されるアセチルアセトン：１５．０ｇ（０．１５ｍｏｌ）を内温２０〜３０℃の範囲で３０分間かけて滴下し、同温度範囲でそのまま１時間攪拌した。反応液を５００ｍＬナスフラスコに移し、５０℃湯浴で加熱しながら減圧濃縮して濃縮液４１ｇを得、ヘプタン：５０ｇを添加し、６０℃の湯浴で加熱しながら減圧濃縮乾固（減圧度１０〜２０ｍｍＨｇ）６時間し、乾燥した淡黄色固体２４．２ｇを得た。得られた黄色固体ビスマス化合物（Ａ）のＥＤＴＡ滴定によるＢｉ含量分析値は４３．０％であった。
【化１１】
0006019223.tif 000014
【００７３】
<<比較製造例２：ビスマスアセチルアセトン錯体  ビスマス含量７０％>>
窒素雰囲気下、攪拌装置、温度計、冷却器を備えた１Ｌ４つ口丸底フラスコに、製造例１で合成したビスマストリエトキシド溶液：３００ｇ（０．１０ｍｏｌ）を仕込み、アセチルアセトン：１０．０ｇ（０．１０ｍｏｌ）を内温２０〜３０℃の範囲で１５分間かけて滴下し、同温度範囲でそのまま１時間攪拌した。イオン交換水：５．４ｇ（０．３０ｍｏｌ）を内温２０〜３０℃の範囲で５分間かけて滴下し、同温度範囲でそのまま１時間攪拌した。反応液を１Ｌナスフラスコに移し、５０℃の湯浴で加熱しながら減圧濃縮して濃縮液６２ｇを得た。濃縮液の入ったフラスコにヘプタン：３００ｇを攪拌しながら３０分間かけて滴下し、そのまま１０分間攪拌した。得られたスラリー溶液を吸引濾過し、淡黄色湿固体を得、６０℃の湯浴で加熱しながら減圧乾燥（減圧度１０〜２０ｍｍＨｇ）４時間し、乾燥した淡黄色固体２９．６ｇを得た。得られた淡黄色固体ビスマス化合物（Ａ）のＥＤＴＡ滴定によるＢｉ含量分析値は７０．０％であった。【００７４】
＜基体樹脂（Ｂ）の製造＞
<<製造例１１  メインバインダー用>>
窒素雰囲気下、攪拌装置、温度計、冷却器を備えた３Ｌ４つ口フラスコに、エポキシ樹脂「jER1004AF」（三菱化学社製、エポキシ当量８９６ｇ／ｅｑ、平均分子量  約１６５０）：１４２５ｇ（エポキシ基換算１．５９ｍｏｌ）、エチレングリコールモノブチルエーテル（以下、ブチルセルソルブと表記）：４０６ｇを仕込み、１２０℃油浴で加熱し攪拌して樹脂を溶解させた。ジエタノールアミン：１７５．５ｇ（１．６７ｍｏｌ）を滴下漏斗で内温９５〜１１５℃の範囲で１時間かけて滴下し、滴下漏斗をブチルセルソルブ：６４ｇで洗いこんだ。そのまま、内温１１５〜１２０℃の範囲で１６時間加熱攪拌した。その後、攪拌しながら、ブチルセルソルブ：５９７ｇを３０分かけて滴下し、そのまま５０℃まで攪拌しながら放冷し、ジエタノールアミン付加エポキシ樹脂ブチルセルソルブ溶液Ｂ−１（固形分６０％）：２６６７ｇを得た。Ｂ−１の水酸基価を測定し溶媒ブチルセルソルブの水酸基価を差し引き補正した樹脂固形分の水酸基価は、１９９ｍｇＫＯＨ／ｇ（ＯＨ基換算３．５５ｍｍｏｌ／ｇ）であった。計算によるアミン含量は、０．６３ｍｍｏｌ／ｇであった。【００７５】
<<製造例１２  顔料触媒分散用４級アンモニウム塩型>>
窒素雰囲気下、攪拌装置、温度計、冷却器を備えた２Ｌ４つ口フラスコに、トリレンジイソシアネート（以下、ＴＤＩと表記）：４２０．６ｇ（２．４１ｍｏｌ）、メチルイソブチルケトン（以下、ＭＩＢＫと表記）：８２ｇを仕込み、攪拌しながら加熱して内温５０℃まで昇温した。ブチルセルソルブ：２８５．４ｇ（２．４１ｍｏｌ）を内温５０〜５５℃に保ち４時間かけて滴下した。５０℃で４時間反応しブチルセルソルブハーフブロック化ＴＤＩ：７８８ｇを得た。
窒素雰囲気下、攪拌装置、温度計、冷却器を備えた１Ｌ４つ口フラスコに、ジメチルエタノールアミン：１０６．０ｇ（１．１９ｍｏｌ）に仕込み、攪拌しながら上記ブチルセルソルブハーフブロック化ＴＤＩ：３９４ｇ（１．２１ｍｏｌ）を内温２５〜５０℃の範囲で２時間かけて滴下した。その後、８０℃まで昇温し１時間攪拌した。その後、攪拌しながら、７５％乳酸水溶液：１４２ｇ（１．１９ｍｏｌ）を７５〜８５℃の範囲で１時間かけて滴下し、ブチルセルソルブ：８８ｇを添加し、６５〜７０℃で３時間攪拌して４級化剤：７３０ｇを得た。
窒素雰囲気下、攪拌装置、温度計、冷却器を備えた３Ｌ４つ口フラスコに、エポキシ樹脂「jER1001AF」（三菱化学社製、エポキシ当量４６８ｇ／ｅｑ、平均分子量  約９００）：３７８ｇ（エポキシ基換算０．８１ｍｏｌ）を仕込み、１２０℃の油浴で加熱攪拌して樹脂を溶融させた。攪拌しながら、上記ブチルセルソルブハーフブロック化ＴＤＩ：３９４ｇを内温１１７〜１２３℃の範囲で２時間かけて滴下した。同温度範囲で２時間反応した後、９０℃まで冷却した。攪拌しながら、上記４級化剤：４９５ｇ（０．８１ｍｏｌ）を８５〜９０℃の範囲で１時間かけて滴下した。ブチルセルソルブ：１３６ｇを添加し７５〜８５℃の範囲で１６時間反応させ、ブチルセルソルブ：５００ｇ添加して希釈し攪拌しながら５０℃まで放冷し顔料触媒分散用４級アンモニウム塩型樹脂溶液Ｂ−２（固形分６０％）：１９０３ｇを得た。【００７６】
<<製造例１３  顔料触媒分散用３級スルホニウム塩型>>
窒素雰囲気下、攪拌装置、温度計、冷却器を備えた１Ｌ４つ口フラスコに、イソホロンジイソシアネート（以下、ＩＰＤＩと表記）：２２２．３ｇ（１．００ｍｏｌ）、ＭＩＢＫ：３９．５ｇを仕込み、攪拌しながら加熱して内温５０℃まで昇温した。ブチルセルソルブ：１１８．２ｇ（１．００ｍｏｌ）を内温４７〜５３℃に保ち２時間かけて滴下した。同温度範囲で１０時間反応しブチルセルソルブハーフブロック化ＩＰＤＩ：３８０ｇを得た。
窒素雰囲気下、攪拌装置、温度計、冷却器を備えた５００ｍＬ４つ口フラスコに、２−メルカプトエタノール：７５．３ｇ（０．９６ｍｏｌ）、ＭＩＢＫ：１５４ｇを仕込み攪拌して均一溶液とした。
ジメチルベンジルアミン：０．３９ｇ（２.９ｍｍｏｌ）を添加し、攪拌しながら内温５０℃まで昇温した。攪拌しながら、グリシドール：７８．６ｇ（１．０６ｍｏｌ）を４７〜５３℃の範囲で２時間かけて滴下し、同温度範囲で５時間反応した。反応液を１Ｌナスフラスコに移し、５０℃の湯浴で減圧濃縮（減圧度１０〜２０ｍｍＨｇ）３時間し淡黄色粘張液体１−（２−ヒドロキシエチルチオ）−２，３−プロパンジオール：１６３ｇを得た。
窒素雰囲気下、攪拌装置、温度計、冷却器を備えた３Ｌ４つ口フラスコに、エポキシ樹脂「jER1001AF」（三菱化学社製、エポキシ当量４６８ｇ／ｅｑ、平均分子量  約９００）：２３４．５ｇ（エポキシ基換算０．５０ｍｏｌ）を仕込み、１４０℃の油浴で加熱攪拌して樹脂を溶融させた。
攪拌しながら、上記ブチルセルソルブハーフブロック化ＩＰＤＩ：１９０ｇ（０．５０ｍｏｌ）を、内温１３７〜１４３℃の範囲で１時間かけて滴下した。同温度範囲で２時間反応した後、ブチルセルソルブ：１００ｇ添加し７０℃まで冷却した。攪拌しながら上記１−（２−ヒドロキシエチルチオ）−２，３−プロパンジオール：８３ｇ、ジメチロールプロピオン酸：５９ｇ（０．５ｍｏｌ）、イオン交換水：６０ｇを添加した。内温６７〜７３℃の範囲で６時間攪拌後、ブチルセルソルブ：５０ｇを添加し６７〜７３℃の範囲で１２時間反応させた。ブチルセルソルブ：１３４．５ｇ添加して希釈し攪拌しながら５０℃まで放冷し顔料触媒分散用３級スルホニウム塩型樹脂溶液Ｂ−３（固形分６０％）：９１０ｇを得た。【００７７】
＜硬化剤（Ｃ）ブロックポリイソシアネートの製造＞
<<製造例１４>>
窒素雰囲気下、攪拌装置、温度計、冷却器を備えた３Ｌ４つ口フラスコに、ポリメチレンポリフェニルポリイソシアネート「スミジュール４４Ｖ２０」（住化バイエルウレタン社製、イソシアネート基含有率３１．５％）：７９８ｇ（イソシアネート基換算６．０ｍｏｌ）を仕込み、攪拌しながら内温９５℃まで加熱した。加熱を停止し、攪拌しながら、ブチルセルソルブ：１０６３ｇ（９．０ｍｏｌ）を内温９５〜１２０℃の範囲で２時間かけて滴下した。その後、加熱して内温１１５〜１２０℃の範囲で５時間攪拌した。その後、加熱を停止し、サンプリングしてＩＲスペクトルでイソシアネート基の吸収（２２４１ｃｍ−１）の消失を確認した。攪拌しながら、ブチルセルソルブ：２９０ｇを１５分間かけて滴下し、そのまま５０℃まで攪拌しながら放冷し、ブチルセルソルブでブロック化したポリメチレンポリフェニルポリイソシアネートブチルセルソルブ溶液（固形分７０％）：２１５０ｇを得た。計算による本溶液中のブロックイソシアネート基含量は、２．７９ｍｍｏｌ／ｇであった。【００７８】
＜エマルション溶液の製造＞
<<製造例１５>>
製造例１１で得たジエタノールアミン付加エポキシ樹脂ブチルセルソルブ溶液Ｂ―１（固形分６０％）：１００ｇ、製造例１４で得たポリメチレンポリフェニルポリイソシアネートブチルセルソルブ溶液（固形分７０％）：１２８ｇ、ブチルセルソルブ：２１ｇを良く混合し、基体樹脂（Ｂ）及び硬化剤（Ｃ）の固形分６０％ブチルセルソルブ溶液を調製した。
ＴＫホモミキサーMARKII 2.5型（プライミクス社製）を備えた３Ｌビーカーに、イオン交換水：８８０ｇ、酢酸：３．６ｇ、ブチルセルソルブ：１３ｇを仕込み、１０００ｒｐｍで攪拌混合した。ホモミキサー回転数を１２０００ｒｐｍとし、内温を１５〜２０℃に保ちながら、上記基体樹脂（Ｂ）及び硬化剤（Ｃ）のブチルセルソルブ溶液を６時間かけて滴下し、そのまま、同温度範囲で６時間攪拌し、固形分１３％のエマルション溶液：１１４５ｇを得た。【００７９】
＜金属化合物（Ｄ）の製造＞
<<製造例１６：チタン化合物Ｄ１>>
ＷＯ２０１３／１２５５６２の製造例３記載の方法で１−フェニル−１，３−ブタンジオンから調製した配位子を有するチタン化合物Ｄ１を得た。【００８０】
<<製造例１７：チタン化合物Ｄ２>>
ＷＯ２０１３／１２５５６２の製造例５記載の方法で１，３−ジフェニル−１，３−プロパンジオンから調製した配位子を有するチタン化合物Ｄ２を得た。【００８１】
<<製造例１８：亜鉛化合物Ｄ３>>
窒素雰囲気下、攪拌装置、温度計、冷却器を備えた３００ｍＬ４つ口丸底フラスコに、１−フェニル−１，３−ブタンジオン：２３．８ｇ（０．１５ｍｏｌ）を仕込み、ＴＨＦ４５ｇを添加し攪拌して溶解した。予め調製した水酸化ナトリウム：５．９ｇ（０．１５ｍｏｌ）をメタノール５０ｇに溶解した溶液を、内温１５〜２０℃の範囲で３０分かけて滴下し、同温度範囲でそのまま３０分間攪拌した。その後、予め調製した塩化亜鉛：１０．０ｇ（０．０７ｍｏｌ）をイオン交換水２５ｇに溶解した溶液の約1/2を２０〜２５℃の範囲で５分間かけて滴下した。次いで、メタノール２５ｇ、ＴＨＦ１０ｇを添加し、残りの塩化亜鉛水溶液を同温度範囲で５分間かけて滴下し、そのまま１時間攪拌した。得られたスラリー溶液を吸引濾過し、濾過物をイオン交換水１００ｇで３回洗浄し湿固体を得、８０℃の湯浴で加熱しながら減圧乾燥（減圧度１０〜２０ｍｍＨｇ）４時間することにより、１−フェニル−１，３−ブタンジオンから調製した配位子を有する亜鉛化合物Ｄ３：２４．７ｇを得た。【００８２】
＜顔料触媒分散ペーストの製造＞
製造例１２で得た顔料触媒分散用４級アンモニウム塩型樹脂溶液Ｂ−２（固形分６０％）：２５０ｇ、イオン交換水：５９４ｇ、「ノニオンＫ−２２０」（日油社製、界面活性剤）：６ｇを良く混合し顔料触媒分散ペースト用溶液Ｂ−２：８５０ｇ（固形分１７．６％）を調製した。
製造例１３で得た顔料触媒分散用３級スルホニウム塩型樹脂溶液Ｂ−３（固形分６０％）：２５０ｇ、イオン交換水：５９４ｇ、「ノニオンＫ−２２０」（日油社製、界面活性剤）：６ｇを良く混合し顔料触媒分散ペースト用溶液Ｂ−３：８５０ｇ（固形分１７．６％）を調製した。【００８３】
【表２】
0006019223.tif 000015
【００８４】
<<製造例Ｐ１>>
攪拌機を備えた１００ｍｌフラスコに、前記顔料分散ペースト用溶液Ｂ−２：２８．４ｇ、製造例１で得たビスマス化合物（Ａ）Ｂ１：５．０ｇを仕込み、１０分間攪拌混合した。そこへガラスビーズ（粒子径２．５ｍｍ〜３．５ｍｍ）：６０ｇを加え、そのまま２時間攪拌し、ガラスビーズを濾別し、顔料触媒分散ペーストＰ１を得た。【００８５】
<<製造例Ｐ２〜Ｐ２３>>
前記顔料触媒分散ペースト用溶液、ビスマス化合物（Ａ）、及び金属化合物（Ｄ）を表２に示すように配合し、製造例Ｐ１と同様の方法で顔料触媒分散ペーストＰ２〜Ｐ２３を得た。【００８６】
<<比較製造例ＲＰ１>>
本発明のビスマス化合物の代わりに、比較製造例１で合成したビスマス化合物ＲＢ１：５．０ｇを使用して製造例Ｐ１と同様の方法で顔料触媒分散ペーストＲＰ１を得た。【００８７】
<<比較製造例ＲＰ２〜ＲＰ８>>
前記顔料触媒分散ペースト用溶液、比較製造例で合成したビスマス化合物、比較ビスマス化合物、比較有機スズ化合物の種類及び量を表２に示すように変更し、製造例Ｐ１と同様の方法で顔料触媒分散ペーストＲＰ２〜ＲＰ８を得た。【００８８】
＜顔料触媒分散ペースト貯蔵安定性試験サンプルの調製＞
製造例Ｐ１〜Ｐ２３、比較製造例ＲＰ１〜ＲＰ８で得た顔料触媒分散ペーストをガラス製サンプル瓶に入れ密栓し３５℃３０日間恒温槽で保存した。保存ペーストを撹拌し再分散可能か確認し、電着塗料組成物の製造、硬化試験に供した。【００８９】
＜電着塗料組成物の製造＞
<<実施例１〜２３及び比較例１〜８>>
表３に示すエマルション溶液、顔料触媒分散ペーストを、表３に示す割合（質量部）で配合し、混合分散することにより電着塗料組成物を製造した。【００９０】
【表３】
0006019223.tif 000016
【００９１】
なお、表３において、「ビスマス化合物含有％」は、電着塗料組成物中の基体樹脂（Ｂ）及び硬化剤（Ｃ）ブロックイソシアネートの合計固形分に対するビスマス化合物（Ａ）及び比較ビスマス化合物の質量％を示す。また、「有機スズ化合物含有％」は、電着塗料組成物中の基体樹脂（Ｂ）及び硬化剤（Ｃ）ブロックイソシアネートの合計固形分に対する有機スズ化合物の重量％を示す。【００９２】
＜電着塗装、硬化性確認試験＞
「パルボンドＬ３０８０」（日本パーカライジング社製、リン酸亜鉛処理剤）で化成処理した０．８ｘ７０ｘ１５０ｍｍの冷間圧延鋼板（日本テストパネル社製標準試験板、（社）日本防錆技術協会認定品）を予め秤量し、実施例１〜２３及び比較例１〜８で得られた電着塗料組成物中に浸漬し、これを陰極として電着塗装を各々４枚の試験板で行った。電着条件は、電圧３００Ｖ、１５秒通電、電着槽内塗料温度２０〜３０℃で実施した。電着塗装した塗膜はイオン交換水で水洗し６時間風乾した。その後、該試験板をギヤーオーブン（エスペック製、ＧＰＨＨ−２０２型）にて加熱焼き付けを行った。焼き付け条件は、１７０℃／２０分、１６０℃／２０分、各条件該試験板２枚ずつで実施した。各試験板を秤量して電着塗装硬化塗膜重量を算出した。その後、各試験板を２０℃、１６時間アセトン浴に浸漬し、風乾後、１００℃１時間加熱乾燥した。各試験板を秤量しアセトン浸漬後の残存乾燥塗膜の重量を算出した。下式に従い、ゲル分率を算出し、以下の基準で塗膜の硬化性を評価した。その結果を表３に示す。
ゲル分率（％）＝１００×（アセトン浸漬後の残存塗膜重量（ｇ））／（アセトン浸漬前の塗膜重量（ｇ））【００９３】
◎：９０％以上
○：８０％以上９０％未満
Ｘ：８０％未満【００９４】
表３に示すように、化学式（１）中の２つのＲ１の炭素数の合計が４以上である種々のβジケトンを用いて製造したビスマス化合物（Ａ）（Ｂ１〜Ｂ１０）を使用した実施例１〜２３では、硬化試験において優れた結果が得られた。一方、化学式（１）中の２つのＲ１の炭素数の合計が２であるβジケトンを用いて製造したビスマス化合物ＲＢ１〜ＲＢ２を使用した比較例１〜４では、硬化試験の結果が実施例１〜２３よりも劣っていた。また、酸化ビスマス、水酸化ビスマス、酢酸酸化ビスマスを使用した比較例５〜７でも、硬化試験の結果が実施例１〜２３よりも劣っていた。
以上の結果から、本発明のビスマス化合物（Ａ）が優れた触媒活性及び水系媒体中の安定性を示すことが実証された。